(57)【要約】半導体及びマイクロ回路の製造中に金属及び誘電体表面から残渣を除去するための除去及び洗浄組成物。本組成物は選択された芳香族カルボン酸のグループからの腐食阻害剤を有効阻害量で含む有機極性溶媒を含む水性系である。金属及び誘電体表面から残渣を除去する本発明の方法は当該金属及び誘電体表面を上記の阻害組成物と残渣の除去に十分な時間接触させる工程を含む。【特許請求の範囲】
【請求項１】
金属、合金又は誘電体表面からの残渣除去用の酸性又は塩基性の除去及び洗浄組成物であって、水及び有機極性溶媒を含む前記組成物において、
前記組成物が安息香酸、安息香酸アンモニウム、フタル酸、無水フタル酸、イソフタル酸及びこれらの混合物からなる群から選択される芳香族カルボン酸腐食阻害剤の有効量を有し、
前記組成物が酸化剤を含まない
ことを含む組成物の改良。
【請求項２】
少なくとも約２５重量％の水を含む、請求項１記載の組成物。
【請求項３】
前記水が約３０〜９５重量％の範囲で存在する、請求項２記載の組成物。
【請求項４】
約０．２から約１５重量％の前記阻害剤を含む、請求項１記載の組成物。
【請求項５】
約３から約５重量％の前記阻害剤を含む、請求項４記載の組成物。
【請求項６】
前記阻害剤が安息香酸アンモニウムと安息香酸との混合物であり、ｐＨが約４未満である、請求項１記載の組成物。
【請求項７】
前記極性溶媒がＮ，Ｎ’−ジメチルアセトアミドである、請求項１記載の組成物。
【請求項８】
塩基性である請求項１記載のフォトレジストの除去及び洗浄組成物であって、
ａ）水酸化コリン；
ｂ）約２から６重量％の安息香酸アンモニウムと安息香酸との混合物；
ｃ）約８０〜９０重量％の水；及び
ｄ）０から約１０重量％のＮ，Ｎ１−ジメチルアセトアミド
を含み、
安息香酸アンモニウムと安息香酸との比が２：１から１：１であり、酸化剤を含まない組成物。
【請求項９】
塩基性である請求項１記載のフォトレジストの除去及び洗浄組成物であって、本質的に、
ａ）約１０重量％のＮ，Ｎ’−ジメチルアセトアミド；
ｂ）約６重量％の水酸化コリン；
ｃ）約４重量％の安息香酸；及び
ｄ）約８０重量％の水
からなり、
酸化剤を含まない組成物。
【請求項１０】
被覆された基板から残渣を除去する方法であって、
ａ）前記被覆された基板に請求項１記載の組成物の除去及び洗浄有効量を適用する工程；
ｂ）前記被覆された基板から前記残渣を除去及び洗浄することを許容する有効時間の間、前記組成物と前記基板との接触を維持する工程；及び
ｃ）次に前記基板から残渣を除去する工程
を含む方法。
【請求項１１】
前記組成物が少なくとも２５重量％の水を含む、請求項１０記載の方法。
【請求項１２】
前記組成物が約３０から９５重量％の水を含む、請求項１０記載の方法。
【請求項１３】
前記組成物が更にヒドロキシルアミンを含む、請求項１０記載の方法。
【請求項１４】
前記残渣が有機被膜である、請求項１０記載の方法。
【請求項１５】
前記有機被膜がフォトレジストである、請求項１４記載の方法。
【請求項１６】
被覆された基板からフォトレジストを除去する方法であって、
ａ）前記被覆された基板に請求項５記載の組成物の除去及び洗浄有効量を適用する工程；
ｂ）前記被覆された基板から前記フォトレジストを除去及び洗浄することを許容する有効時間の間、前記組成物と前記基板との接触を維持する工程；及び
ｃ）前記基板からフォトレジストを除去する工程
を含む方法。
【発明の詳細な説明】
【０００１】
【発明の属する技術分野】
本発明は、半導体及びマイクロ回路の製造において、金属又は誘電体表面から残渣を除去するための、除去及び洗浄組成物に関する。より具体的には、本発明は金属の腐食及び基板への残渣の再付着を防止する新規な阻害システムを提供するものである。
【０００２】
【従来の技術】
従来より、エッチング後の半導体及びマイクロ回路の製造では、金属回路の表面を腐食又は変色させたり、或いは、表面を化学的に変化させることなく、残留するエッチング液及びフォトレジストが除去されなければならない。
【０００３】
芳香族溶媒と塩基性アミンの混合物を含むレジストの除去及び洗浄剤は公知である。このレジスト除去剤はフォトレジスト残渣を除去するのに有効であるが、銅、アルミニウムめっきを有する二酸化ケイ素（ａｌｕｍｉｎｉｚｅｄ ｓｉｌｉｃｏｎ ｄｉｏｘｉｄ）及び／又はチタン等の金属又は金属合金導電体を腐食する傾向がある。いくつかの除去組成物では、金属腐食速度を減少させるために、フッ化水素を採用することがかねてから提案されている。しかし、フッ化水素は金属チタンを攻撃し、使用者の取り扱いには慎重を要し、また、廃棄問題を生じる。さらに、市販のフォトレジスト除去組成物は、ある種の被膜を除去するために、過度に長い滞留時間又は繰り返し適用を必要とする。更に、市販の除去組成物では、様々な被膜が、ある種の基板からの除去に抵抗する。
【０００４】
サブミクロンデバイス（すなわち、平方センチメートル当たりにより多くのトランジスタを配する）では、加工サイズは微細になっているので、エッチング条件とエッチング後の残渣の除去の必要性はより重大になっている。フォトレジストはダメージをより受けやすくなっており、より過酷な条件下では除去がより困難となっている。したがって、除去／洗浄用配合物はより有効な腐食阻害剤を含むことによって改良されなければならない。半水溶性の溶媒混合物である半導体用除去洗浄剤中のカテコール、ピロガロール、没食子酸、レソルシノール及びβ−ナフトール等のフェノール誘導体、グルコース、ベンゾトリアゾール等のアゾール類といった公知の金属腐食阻害添加剤は、多くの水の存在下では腐食阻害について許容可能なレベルを維持しない。従来の阻害剤では、約２５重量％を越える水が、アルミニウム、アルミニウム合金及び銅に対して許容できない程の腐食速度を許してしまう。半導体デバイスの性能と歩留まりは、デザインされた線幅を維持することに大きく依存している。許容できない線幅のロスは歩留まりのロスという結果となる。多量の水は無機性の残渣の除去速度を改善するが、これは、線幅のロスに対してバランスをとらなければならない。
【０００５】
ここに参照として組み込まれるＷａｒｄらの米国特許第５，４９６，４９１号、同５，５５６，４８２号及び同５，７０７，９４７号は、金属と配位錯体を形成する阻害剤を含み、有機極性溶媒と塩基性アミンを含むフォトレジスト用の有機除去組成物を開示している。開示されている腐食阻害剤は弱いフェノール誘導体であり、約９のｐＨの溶液中で脱プロトン化してモノ又はジ−アニオンを形成し、それが金属カチオンと安定な５、６及び７員環を形成する。
【０００６】
安息香酸と置換安息香酸は、過塩素酸（ＨＣｌＯ４）中の銅用界面腐食阻害剤として研究されてきた（Ｒ． Ｋ． Ｄｉｎｏｐｐａ ａｎｄ Ｓ． Ｍ． Ｍａｙａｎｎａ， Ｊｏｕｒｎａｌ ｏｆ Ａｐｐｌｉｅｄ Ｅｌｅｃｔｒｏｃｈｅｍｉｓｔｒｙ， １１ （１９８１） ｐ． １１１−１１６）が、半導体及びマイクロ回路要素からフォトレジストを除去するための除去／洗浄組成物の分野では試験されたことはない。
【０００７】
【発明が解決しようとする課題】
金属及び合金への改善された腐食防止性を提供し、基板に対しては化学的に不活性であるが、幅広い様々な有機重合性フォトレジスト及び無機物質を効率的に且つ実質的に完全に除去するフォトレジストの除去／洗浄用組成物を提供する必要性が存在する。
【０００８】
【課題を解決するための手段】
本発明の概要
本発明では、フォトレジスト及び他の残渣を除去するために半導体又はマイクロ回路産業で有用な、改善された腐食阻害性を有し、水性の酸性又は塩基性の除去及び洗浄組成物が提供される。それは酸性の除去及び洗浄組成物において有用であり、酸化剤を含まない。
【０００９】
本発明の除去及び洗浄組成物において採用される阻害剤は、安息香酸アンモニウム、安息香酸、フタル酸、無水フタル酸、イソフタル酸及びこれらの混合物から腐食阻害に有効な量で選択される芳香族カルボン酸とその誘導体のユニークなグループである。
【００１０】
有利には、水及び塩基性アミンを含む前記フォトレジスト除去及び洗浄組成物は、アルカノールアミン類、ヒドロキシルアミン類、及び、それらの混合物を含む。本発明の組成物は、特に、金属又は誘電体基板上の無機性残渣を除去するのに有用である。
【００１１】
本発明の目的は、再付着なく基板から残渣を効果的且つ効率的に除去する改良された除去及び洗浄組成物を提供することにある。
【００１２】
本発明の他の目的は、金属、合金又は誘電体基板のいずれをも腐食しない改良された除去及び洗浄組成物を提供することにある。
【００１３】
本発明の更に他の目的は、金属イオンの再付着を阻害する除去及び洗浄組成物を提供することにある。
【００１４】
本発明の更なる目的は、塩基性又は酸性の除去及び洗浄組成物中で効果的に使用可能な腐食阻害剤を提供することにある。
【００１５】
本発明の更なる他の目的は、多量の水の存在下で、腐食阻害の改善されたレベルを維持する、除去及び洗浄組成物用の腐食阻害剤を提供することにある。
【００１６】
本発明の更なる他の目的は、より高価でなく且つ低濃度及び低温で有効な、半水性フォトレジスト除去及び洗浄組成物用の腐食阻害剤を提供することにある。
【００１７】
本発明の更なる他の目的は、毒性が少なく、水性配合物中で高い洗浄効率を有する、アルミニウム及び銅フォイル用の水性除去及び洗浄組成物を提供することにある。
【００１８】
【発明の実施の形態】
本発明では、半導体のサブミクロン加工に有用な、特定の芳香族カルボン酸、その誘導体、並びに、それらの混合物から選択される腐食阻害剤を含む新規な除去及び／又は洗浄組成物が提供される。本発明の腐食阻害剤は４．１９以下のｐＫａ値を有する。
【００１９】
本発明で好ましい阻害剤は安息香酸、安息香酸アンモニウム、フタル酸、フタル酸無水物、及び、イソフタル酸である。塩基性の半水性溶媒混合物中での無水物の使用はその場で上記の酸を生成する結果となる。
【００２０】
腐食阻害剤は約０．２から約１５重量％の量で使用されることができ、除去及び／又は洗浄組成物に添加されうる。好ましくは、阻害剤の濃度は約２から８重量％であり、より好ましくは約３から約５重量％であり、最も好ましくは、約３から約５重量％である。これらの％は除去及び洗浄組成物の全重量に基づく。
【００２１】
本発明の腐食阻害剤は少なくとも水に混和性であり、２５重量％を超える水を含む除去及び洗浄組成物中で有効である。実際に、約２５から約９５重量％の含量で水を含む（本発明の）除去及び洗浄組成物は、アルミニウム、アルミニウム合金及び銅に対する腐食阻害性能において何らの低下もなく、許容可能なものである。
【００２２】
本発明の除去及び／又は洗浄組成物の成分である有機極性溶媒は幅広い種類の物質を含み、Ｎ，Ｎ’−ジアルキルアルカノイルアミド、Ｎ−アルキルラクタム、エチレングリコールエーテルのアセテートエステル、プロピレングリコールエーテルのアセテートエステル、脂肪族アミド類、複素環類、脂環式スルホン類、二塩基酸のエステル、環式ケトン類、環式スルホン類、二塩基酸のエステル、スルホキシド類、エーテルアルコール及びこれらの混合物を含む。
【００２３】
具体的には、有用な溶媒には、Ｎ，Ｎ’−ジメチルアセトアミド、カルビトールアセテート、ジメチルアジペート、モノエタノールアミン、トリ−エタノールアミン、プロピレンカーボネート、水酸化コリン（ｃｈｌｏｒｉｎｅ ｈｙｄｒｏｘｉｄｅ）、２−（２−アミノ−エトキシエタノール）、ジメチルホルムアミド、テトラヒドロフリルアルコール、ブチルジグリコール、ジメチルグルタレート、イソホロン、γ−ブチロラクトン、メチルアセトキシプロパン、Ｎ−メチル−２−ピロリドン、ジメチルスルホキシド、及び、これらの混合物が含まれる。
【００２４】
本発明の除去及び／又は洗浄組成物中での使用に好適な他の極性溶媒には、エチレングリコール、エチレングリコールアルキルエーテル、ジエチレングリコールアルキルエーテル、トリエチレングリコールアルキルエーテル、プロピレングリコール、プロピレングリコールアルキルエーテル、ジプロピレングリコールアルキルエーテル、トリプロピレングリコールアルキルエーテル、エチレンジアミン、及び、エチレントリアミンが含まれる。当該技術分野で公知の極性溶媒も本発明の組成物中で追加的に使用することができる。
【００２５】
本発明の除去組成物は、また、必要であれば、除去及び洗浄作用に影響を与えない、あらゆる好適な水混和性の非イオン性界面活性剤を、典型的には組成物の全重量に対して約０．１から約２重量％の量で含んでもよい。
【００２６】
本発明での使用に好適なアルカノールアミンは下記式：
Ｒ３−Ｎ−Ｎ［（ＣＨ２）ｍＯＲ’］ｎ
（式中、Ｒ及びＲ’は、Ｈ又はアルキルであり、ｍは２又は３であり、ｎは１、２又は３である）で表すことができ、好ましくは、比較的高沸点（すなわち１００℃以上）及び高引火点（すなわち４５℃）を有する。このアルカノールアミンは好ましくは水溶性であり、ヒドロキシルアミンに混和性である。
【００２７】
好適なアルカノールアミンの例には、モノエタノールアミン、ジエタノールアミン、トリエタノールアミン、イソプロパノールアミン、２−アミノ−１−プロパノール、３−アミノ−１−プロパノール、イソブタノールアミン、２−アミノ−２−エトキシエタノール、２−アミノ−２−エトキシプロパノール、トリプロパノールアミン等が含まれる。
【００２８】
当該分野で当業者に知られている様々な他の成分も任意に除去組成物に含まれて良く、例えば、染料又は着色剤、消泡剤等を約０．１から０．５重量％で含んでもよい。
【００２９】
本発明の除去及び洗浄組成物で利用される阻害剤は、組成物が酸性であるか又は塩基性であるかに依存する。開示された芳香族酸無水物は酸性組成物中で利用される。しかし、その阻害剤は、酸化剤化合物を含む酸性組成物では使用されない。
【００３０】
本発明の水性除去及び洗浄組成物は、
ａ）約２５重量％から約９５重量％の水；
ｂ）約１重量％から約３０重量％の有機極性溶媒；
ｃ）安息香酸、安息香酸アンモニウム、フタル酸、フタル酸無水物及びイソフタル酸から選択される腐食阻害剤の有効量
の混合物を含むが、但し、当該組成物は酸化剤を含まない。
【００３１】
除去及び／洗浄組成物は単純に上記成分を混合することによって調製することができ、添加順序は重要ではない。ヒドロキシルアミンを使用する配合例では、それは最小に水に溶解され、次いで、他の成分が添加される。
【００３２】
本発明の除去組成物は、様々な理由により特に有用で有利であるが、それは、例えば、当該除去組成物が水混和性で、非腐食性で、不燃性であり、人体への毒性が低く、環境への負荷がないからである。
【００３３】
半導体デバイス性能と歩留まりはデザインされた線幅を維持することに強く依存している。許容できない線幅のロスは歩留まりのロスとなる。多量の水はエッチング残留物の除去速度を改善するが、これは線幅のロスとバランスをとらねばならない。本発明の腐食阻害剤は多量の水と共に機能する。上記組成物の低い常温蒸気圧のために、それは先行技術の組成物より実質的に蒸発しにくく、非反応性であり、且つ、環境的に適合するものである。上記除去及び洗浄組成物は複数回再利用してもよく、環境への負荷がなく且つ負担となる事前安全警告の必要性がなく容易に廃棄可能である。
【００３４】
さらに、除去された被膜は固体として容易に除去されることができ、簡易廃棄のために収集される。本発明の除去及び洗浄組成物は、低温で、幅広い様々な被膜と基板に対して、高い除去効率を有している。
【００３５】
代表的な有機重合物質は、ポジ型フォトレジスト、電子ビームレジスト、Ｘ線レジスト、イオンビームレジスト等を含む。有機重合物質の具体的な例は、フェノール−ホルムアルデヒド、ポリ（ｐ−ビニルフェノール）及びノボラック樹脂を含むポジ型レジスト、並びに、環化ポリイソプレン又はポリメチルメタクリレート含有樹脂を含むネガ型レジスト等を含む。
【００３６】
有機重合物質は、シリコン、二酸化ケイ素、窒化ケイ素、ポリシリコン、アルミニウム、アルミニウム合金、銅、銅合金、ポリイミド等の当該技術分野において当業者に知られている任意の従来の基板から除去されうる。
【００３７】
本発明の方法は、有機重合物質を開示された除去及び洗浄組成物と接触させることを含む。処理条件、すなわち温度、時間及び接触期間、は広い範囲で変わるかもしれず、また、一般に、除去されるべき有機重合物質の性質及び厚みに依存し、同様に、当該技術分野の当業者には自明な他の要素にも依存する。一般に、約２５℃から約１００℃の温度、約１０分から約６０分の接触期間が典型的である。
【００３８】
有機重合物質を本発明の実際の除去−洗浄組成物と接触させるにあたっては、様々な手段を採用可能である。例えば、当該技術分野の当業者には明らかであるが、有機重合物質を含む基板は、除去浴に浸漬されることができ、或いは、除去−洗浄組成物が重合物質の表面にスプレーされることができる。
【００３９】
【実施例】
本発明は下記の実施例によって更に詳細に説明される。特に断らない限り、全ての部と百分率は重量部と重量％であり、全ての温度は摂氏「℃」である。
【００４０】
実施例１
制御された誘電性を有する除去及び洗浄組成物が、水酸化コリン及び水を室温で混合して希釈塩基性溶液を形成し、次に、腐食阻害剤を添加することによって調製された。組成を表１に示す。
【表１】
2004510204.tif 000002
【００４１】
実施例２
実施例１の組成物において幾つかの阻害剤が使用された。それは、安息香酸アンモニウム（ＡＢ）を含み、安息香酸アンモニウム（ＡＢ）と安息香酸（ＢＡ）は様々な濃度比で使用された。
図１は、そのような阻害剤系の２０℃における銅とアルミニウムの腐食阻害効率曲線であり、結果は表２に示されている。
【表２】
2004510204.tif 000003
【００４２】
図１と表２に示されるように、安息香酸アンモニウムと安息香酸が組み合わされると、腐食阻害効率において付加価値がみられる。すなわち、各化合物を単独で使用する場合には、相乗効果は達成されない。これは、特に、安息香酸アンモニウムの比率が大きいときにあてはまる。アルミニウム腐食阻害の効率では劇的な増加が、そして、銅腐食阻害では徐々にではあるが継続した増加がみられる。
【００４３】
実施例３
この例は、４重量％の安息香酸を腐食阻害剤として使用する実施例１の一般的な組成を有する半水性希釈塩基性物への銅のエッチング速度を決定しており、Ｎ，Ｎ’−ジメチルアセトアミド（ＤＭＡＣ）の重量％を変化させて更に含ませている。このテストは７５℃で行われた。結果を図２及び表３に示す。
【表３】
2004510204.tif 000004
【００４４】
得られた結果から、ＤＭＡＣの量が除去−洗浄組成物中で増大すると、銅のエッチング速度も増大することに留意すべきである。この予期しない現象は溶液に高い親和性を有するキレート生成物によるものと思われるが、腐食阻害効率の低下をもたらす。
【００４５】
実施例４
アルミニウムと銅のフィルムに対する本発明と従来公知の腐食剤との腐食阻害効率を評価するために一連の実験が行われた。
【００４６】
６４％のＮ，Ｎ’−ジメチルアセトアミド、３０％の脱イオン水、及び６％（４５％）の水酸化コリンを含む除去組成物マトリックスに、様々な阻害剤が添加された。溶液は、阻害剤が溶解するまで磁気撹拌子で撹拌された。全てのテストウェハーは金属フィルムの下方に１２００（オングストローム）の熱酸化物を含んでおり、それらは、５０℃に維持された様々な溶液中に浸漬され、３０分間、磁気撹拌子で撹拌され、その後、脱イオン水で３分間すすぎを受け、次に、窒素ガスで乾燥された。
【００４７】
金属エッチング速度は、シリコンウェハー上の金属フィルムとブランケット金属フィルムとの抵抗度測定を介して金属フィルム厚みを測定するＶｅｅｃｏ ＦＥＰ ５０００電気４点プローブシステムを用いて決定された。
【００４８】
Γが０％のとき、阻害剤は有効ではなく、急速な腐食が起こるが、Γが１００％のときは腐食は生じない。０％より小さい様々な％は腐食を促進することを意味しており、それはおそらくはテストされた溶液中のキレート生成物の増大した溶解性のためであろう。結果を表４に示す。
【表４】
2004510204.tif 000005
ＦＷとｐＫａはＣＲＣ表から使用。
Γ＝（１−ＥＲ／ＥＲ０）×１００％
これは阻害剤の有効性の定量的な測定であり、０〜１００の範囲となる。
エッチング速度は、ブランケットフィルムに対して、Ｖｅｅｃｏ ５０００ＦＦＰ ４点プローブを用いて決定された。
溶液は磁気撹拌され、３分間すすぎを受け、Ｎ２で乾燥された。
【００４９】
表４から分かるように、開示された全ての芳香族カルボン酸、つまり安息香酸、フタル酸、イソフタル酸及びフタル酸無水物は、アルミニウムと銅フィルムの両者に対して低及び高濃度で全体的に改善された腐食（阻害）効率を提供する。脂肪族ジ−及びトリ−ヒドロキシ酸、すなわちマロン酸、マレイン酸、及び、Ｄ，Ｌ−リンゴ酸のデータのみが両者の金属に対して比較しうる結果を示す。フェノール性ヒドロキシ酸のみが阻害剤に利用可能な場合、すなわち８−ヒドロキシキノリン、カテコール及びピロガロールは、腐食阻害効率は低いレベルの結果となる。
【００５０】
当該技術分野の当業者には明らかであるが、他の実施態様、改良、詳細及び使用は上記の開示の文章と精神、そして、本発明の範囲に一致した上で可能であるし、本発明の範囲は、均等論を含む特許法及び規則に従って解釈される特許請求の範囲のみによって制限されるものである。
【図面の簡単な説明】
【図１】図１は、水／４５％水酸化コリンの除去組成物マトリックスの腐食阻害効率曲線であり、２０℃でのアルミニウム及び銅金属フォイル上での安息香酸アンモニウムと安息香酸との様々な比（９０／６／ｎ／ｍ）の阻害効果を示す。
【図２】図２は、６％（４５％）の水酸化コリン及び４％の安息香酸を含む除去組成物マトリックス中での有機極性溶媒（ＤＭＡＣ）成分の比を変えた場合の銅エッチング速度への作用を示す。
【図１】
2004510204.tif 000006
【図２】
2004510204.tif 000007
【国際公開パンフレット】
2004510204.tif 000008
2004510204.tif 000009
2004510204.tif 000010
2004510204.tif 000011
2004510204.tif 000012
2004510204.tif 000013
2004510204.tif 000014
2004510204.tif 000015
2004510204.tif 000016
2004510204.tif 000017
2004510204.tif 000018
2004510204.tif 000019
2004510204.tif 000020
2004510204.tif 000021
2004510204.tif 000022
2004510204.tif 000023
2004510204.tif 000024
2004510204.tif 000025
2004510204.tif 000026
2004510204.tif 000027
2004510204.tif 000028
2004510204.tif 000029
【国際調査報告】
2004510204.tif 000030